FR 2623500 A1 19890526 FR 8716065 A 19871120 PROCEDE DE PREPARATION DE L'ANHYDRIDE ITACONIQUE La présente invention concerne un procédé de préparation de l'anhydride itaconique. Elle concerne plus particulièrement un procédé qui consiste à préparer sélectivement l'anhydride itaconique à partir de l'acide itaconique. Il est connu dans l'art antérieur selon les procédés classiques de transanhydridation de préparer l'anhydride itaconique par échange entre l'acide itaconique et l'anhydride acétique. Ce procédé présente l'inconvénient d'utiliser une matière première onéreuse qu'est l'anhydride acétique avec formation d'un produit secondaire qu'il faudra éliminer: l'acide acétique. La réaction est en plus limitée quant à la température utilisée par crainte de voir une réaction de polymérisation se produire. Une température inférieure à 75 C est impérative. Les rendements obtenus par ce procédé ne dépassent pas 90 % en anhydride itaconique. Aussi l'industrie cherche depuis longtemps à effectuer l'anhydridation de l'acide itaconique directement à partir de l'acide sans être obligé d'utiliser un autre anhydride tel que l'anhydride acétique. Il est aussi connu d'après l'article paru dans J. Chem. Research (S) 1985, 356-357, de préparer l'anhydride itaconique par passage de l'acide itaconique sur une argile commerciale du type TONSIL 13 de Sud-Chemie (Munich) traitée avec un sel d'aluminium. Cette technique utilise des argiles échangées avec un sel d'aluminium. Elle présente d'une part l'inconvénient de nécessiter un traitement de l'argile naturelle assez élaboré qui grève le coût d'obtention de l'anhydride. Le catalyseur évolue d'autre part dans le temps sous une forme moins active. Il a maintenant été découvert un nouveau procédé d'obtention de l'anhydride itaconique qui permet d'éviter les inconvénients des procédés de l'art antérieur. Ce procédé consiste à mettre en présence l'acide itaconique avec une argile ayant subi un ou plusieurs traitements acides. Les argiles utilisables dans le procédé de la présente invention sont choisis de préférence parmi les argiles naturelles présentant une structure dite "TOT" ou tetraèdre-octaèdre-tétraèdre. Ces argiles sont divisees en 3 classes - les smectites, - les vermiculites, - les micas. Les argiles "TOT" se présentent sous forme de feuillets élémentaires comprenant deux couches de tétraèdres d'atomes d'oxygène dans lesquels sont inclus les atomes de silicium séparées par une couche d'octaèdres d'atomes d'oxygène dans lesquels est inclus le métal M de type (MO40H2) o M est un cation di ou trivalent. Lorsque tous les tétraèdres sont occupés par des éléments I SiI la neutralité électrique du feuillet peut être assurée de deux façons, selon la charge du cation octaédrique - s'il est divalent (Mg2, Fe2,), toutes les cavités octaédriques sont occupées. Le feuillet est alors dit trioctaédrique; 3+ 3+ - s'il est trivalent (AIl, Fe,.. ),deux cavités octaédriques sur trois sont occupées et le feuillet est dit dioctaédrique. Mais de nombreuses substitutions sont possibles, aussi bien dans la couche tétraédrique que dans la couche octaédrique. Celles-ci peuvent entrainer un déficit de charge du feuillet et la neutralité du cristal est alors réalisée par insertion de cations compensateurs entre les feuillets. On préfère parmi les argiles "TOT" précédemment définies utiliser les smectites. Les smectites sont classifiées selon la nature du métal M (aluminium, magnésium, fer, lithium) et la nature du cation compensateur (sodium, potassium, calcium). On peut ainsi citer parmi la classe des smectites - les montmorillonites de formule générale Si4(Al2 -Mgx)O10(OH)2,Mx - les beidellites de formule (Si AlX)Al2O (OH)2M X (S4_xAixA2010(OH2, x - les nontronites de formule (Si4 Al)Fe 0 (OH)2,M 4x 2 10 2 - les hectorites de formule si4(mN3g Li)O0 (OH)2#M x - les stévensites de formule Si4(mg3)010(OH)2 M 2x - les saponites de formule (Si4 xAlX)Mg3o10(OH)2,M x - les fluorohectorites de formule -x x10 x Si4(Mg3_-Lx)O10(FOH)2 ' 2 x - les sauconites de formule (Si4 Alx)(Mg3 Zn)00(OH)2,M x. Parmi les smectites on préfère encore tout particulièrement dans le cadre de la présente invention utiliser les montmorillonites. On peut en outre utiliser les argiles commerciales déjà acides telles que notamment les argiles suivantes iKSF vendue par Sud-Chemie (Munich), K 10 vendue par S d-Chemie. L'argile KSF a une surface de 20 à 40 m /g et une densité de 800 à 850 g/1. L'argile K 10 a une surface de 220 à 270 a 2/g et une densité de 300 à 370 g/l. Les argiles subissent un traitement acide selon un premier procédé de l'invention par une solution aqueuse d'un acide. La concentration de la solution aqueuse en acide est variable, cependant elle ne devra pas avoir de préférence un pH inférieur à 2 de façon à ne pas détruire l'argile et elle devra contenir une quantité d'ion H exprimé en milliéquivalents correspondant à au moins la capacité d'échange de l'argile. On définit la capacité d'échange d'une argile comme le nombre de cations, exprimé en milliéquivalents qui peuvent être échanger sur 100 g d'échantillon. Cette capacité d'échange (ou charge par demi-maille) varie pour les smectites entre 0,2 et 0,6 et pour les vermiculites entre 0,6 et 0,9. Il est préférable donc dans le cadre de la présente invention d'utiliser une solution d'acide contenant autant d'équivalents H+ qu'il y aura de cations à échanger dans l'argile donc contenant au moins 0,2 a 0,6 H par demi maille soit au moins à 150 milliéquivalents acide pour 100 g d'argile. Parml les acides utilisés on peut citer notamment l'acide chlorhydrique, l'acide sulfurique, l'acide nitrique, l'acide perchlorique et l'acide phosphorique. Les acides organiques pourraient aussi être utilisés notamment l'acide trifluorométhanesulfonique mais ne présentent aucun avantage par rapport aux acides minéraux et présentent surtout l'inconvénient d'être plus onéreux. Selon un deuxième procédé de traitement acide, l'argile peut être traitée par un sel d'ammonium suivi d'une calcination à basse température de façon à éliminer l'ammoniac en ne laissant subsister que le proton H. La calcination est effectuée à une température inférieure ou égale à 5000C et de préférence inférieure ou égale à 400 C. On peut éventuellement, après l'un ou l'autre des procédés de traitement acide, traiter l'argile avec un alcool tel que le méthanol, l'isopropanol ou avec les cétones telle que l'acétone puis la sécher. L'acide itaconique est ensuite mis en contact avec l'argile précédemment traitée dans un réacteur en présence d'un solvant choisi parmi les solvants organiques aromatiques éventuellement halogénés notamment le toluène, le xylène, le chlorobenzène et les solvants aliphatiques chlorés. Pour une meilleure mise en oeuvre de l'invention, on préfère utiliser une quantité pondérale d'acide itaconique calculée par rapport à une quantité d'argile comprise entre 1 et 20. L'acide itaconique peut être introduit de façon continue ou séquentielle. Dans la mesure o le procédé peut être exploité de façon continue, la quantité d'acide itaconique calculée par rapport à l'argile peut être nettement supérieure.Une quantité pondérale de solvant calculée par rapport à l'acide itaconique comprise entre 20 et 150 est aussi préférée. L'anhydride itaconique obtenu peut présenter une - sélectivité supérieure à 90 % et une sélectivité en anhydride citraconique inférieure à 5 %. La réaction entre l'argile et l'acide itaconique est realisée à une température comprise entre 80 et 160 C et de préféerence entre 100 et 150 C. Elle est réalisée de préférence à la pression atmosphérique. Le produit obtenu par la présente invention c'est-à-dire l'anhydride itaconique est exempt de sels métalliques et notamment d'aluminium par comparaison avec l'anhydride itaconique obtenu par le procédé décrit dans la publication parue dans le J.Chem.Research o il existe un risque de voir apparaître des contaminations par un sel d'aluminium. Cette pureté est souvent indispensable car l'anhydride itaconique est un intermédiaire important pour l'industrie pharmaceutique et phytosanitaire (brevets US 4 487 777, FR 2 466 450, FR 2 480 600). Il peut aussi être utilisé dans l'industrie des polymères (US 4 480 125) o la pureté est un critère essentiel. La présente invention va être plus précisément décrite à l'aide des exemples suivants qui ne doivent pas être considérés comme limitatifs de l'invention. Les abréviations utilisées dans l'ensemble des exemples signifient: - TT = taux de transformation = % d'acide itaconique transformé, - RT = rendement de l'anhydride formé sur l'acide itaconique transformé. EXEMPLE 1 selon l'invention a) Description de l'argile Le catalyseur employé est une argile de type Hontmorillonite à propriétés acides (Réf.: KSF de Sud-Chemie (Munich), RFA). b) Traitement d'activation de l'argile: KSF - HC1 - MeOH Dans un bêcher en verre de 1 litre, muni d'une agitation magnétique, on charge successivement 800 al d'eau, puis de l'acide chlorhydrique concentré jusqu'& obtention d'un pH = 2,5, puis 5 g d'argile KSF. Si le pH varie après l'addition de l'argile, on réajuste le pH à 2,5. La suspension est agitée & 25 C pendant 1 heure. L'argile est récupérée par filtration sur verre fritté et lavée avec de l'eau permutée et remise en suspension dans 400 ml de MeOH. Après agitation & 25 C pendant 1 h 30, l'argile est isolée par filtration sur verre fritte, lavée avec du methanol et séchée 16 heures à 40 C sous 100 mm Hg. c) Engagement du catalyseur KSF - HCl - MeOH dans la réaction d'anhydridation Dans un réacteur tricol en verre de 100 ml, muni d'une agitation centrale, d'une colonne vigreux (équipée d'un analyseur en tête avec passage de l'azéotrope toluène eau sur une colonne de tamis moléculaire 3A et recyclage du toluène par un siphon), d'une ampoule de coulée de 20 ml, d'une arrivée de gaz et d'un système de chauffage, on charge sous argon 2 g d'acide itaconique, 0,5 g du catalyseur préparé selon lb) et 50 à 55 ml de toluène. On chauffe à reflux pendant 3 heures. Après réaction, on laisse refroidir à température ambiante. Le catalyseur est récupéré par filtration sur verre fritté et lavé avec 4 x 30 ml d'acétone (récupération éventuelle de l'acide itaconique adsorbé). Les filtrats sont réunis et les solvants évaporés sous pression réduite (évaporateur rotatif équipé d'une pompe à huile) à 40 C. L'acide itaconique ainsi que les anhydrides itaconique et citraconique sont dosés par RMN -1H (360 MHz). Une technique d'inté- gration particulière permet l'obtention des différents titres à plus ou moins 0,25 %. Le taux de transformation de l'acide itaconique est de 93 %, et les sélectivités respectives en anhydride itaconique et citraconique de 94 % et 5 % EXEMPLE 2 comparatif - Préparation d'une argile échangée A13+ On introduit progressivement 5 g de TONSIL 13 2+ Cei (montmorillonite alcaline (Ca, Na) commercialisée par S d-Chesie dans une solution aqueuse de A1C13 0,24 H avec une bonne agitation et A 25 0. Ces conditions sont maintenues pendant 30 minutes. Après centrifugation (5200 tours par minute pendant 8 minutes) le solide est lavé deux fois avec 80 ml d'eau permutée. Chaque lavage étant suivi d'une centrifugation. Le TONSIL 13-A13+ obtenu est séché à 80 C pendant 17 heures. - Utilisation du TONSIL 13-Al3+ dans la réaction d'anhydridation On procède comme à l'exemple 1, mais en employant l'argile échangée Al3+ comme catalyseur. La conversion de l'acide itaconique est de 62 % et les sélectivités en anhydride itaconique de 91 % et en anhydride citraconique de 7 % EXEMPLE 3: On procède comme à l'exemple 1 en employant la même argile traitée HCl aqueux (pH = 2,5) uniquement KSF - HCl. La conversion de l'acide itaconique est de 76 % et les sélectivités en anhydride itaconique de 92 % et en anhydride citraconique de 3 % EXEMPLE 4 comparatif On procède comme à l'exemple 1 en employant la même argile (KSF) non traitée. La conversion de l'acide itaconique est de 9 % et les sélectivités en anhydride itaconique de 67 % et en anhydride citraconique de 43 %. EXEMPLES 5 à 8: Ces exemples décrivent l'utilisation de divers acides servant à acidifier l'argile et de divers solvants organiques servant à disperser l'argile après acidification. Ils sont réalisés dans les conditions de l'exemple 1 mais au cours de l'étape c) on introduit 1 g de catalyseur à la place des 0,5 g de l'exemple 1. N : ARGILE DE TYPE:: TT (%) RT (%) : RT (%) ex: MONTMORILLONITE: ACIDE SOLVANT: ACIDE:ANHYDRIDE ANHYDRIDE (REF D'ORIGINE)::ITACONIQUE:ITACONIQUE:CITRACONIQUE: : : :::: KSF: HCL CH30H: 96 95 2 :: :: ::: 6 KSF: FCS03H CH30H: 96 90 2 :: :: :F:O3H: 7 K10 HNO3:(CH3)2 C=0: 94 90 3 8: K10 H2S04:(CH3)2 C=O: 95 90 4 EXEMPLES 9 & 11l Ces exemples décrivent l'utilisation de différents solvants organiques permettant la mise en contact de l'acide itaconique et de l'argile KSF-HCl-Methanol préparée selon l'exemple 1. R T :N :::: TT :: T: t:SOLVANT: ACIDE: ANHYDRIDE: ANHYDRIDE: ex C: h:: ITACONIQUE: ITACONIQUE:CITRACONIQUE: :::: %: :: :::::::: 9:111: 3: Toluène: 98: 96: 1: :::::::: : 138: 1.5: Xylènes: 97: 92: 2: :11 :138: 0.7: ": 96: 97: 1: EXEMPLES 12 à 14 Ces exemples permettent de décrire l'utilisation d'argiles différentes de la KSF ou de la K10 utilisées dans les exemples précédents, mais traitées une ou plusieurs fois avec des acides différents et des alcools ou cétones différents (voir tableau ci-après). EXEMPLES 12 à 14 :::: :: TT: RT: :Ex.: Type d'argile: Nom commercial: Acide: Alcool: acide ------------------------: :::: : cétone : itaconique: anhydride: anhydride: :::: ::: itaconique:citraconique: : ---:::.......:..........:...........::............: :12: Montmorillonite: VOLCLAY: 3P04: i.C3H7 OH: 33: 68: 14: :::: : :::: :13: Montmorillonite: TONSIL OPTIMUM FF: HCl: CH30H: 97: 93: 2: :14: Montmorillonite: COPISIL D4: HCl: CH 30H: 14: 46: 18 ::::::::: ra Os U4 Ui Va O CT 2623500O REVENDICATIONS 1) Procédé de préparation d'anhydride itaconique caractérisé en ce que l'on met en présence l'acide itaconique avec une argile ayant subi un ou plusieurs traitements par un ou plusieurs acides. 2) Procédé selon la revendication 1 caractérisé en ce que les traitements acides sont réalisés par des acides choisis parmi l'acide chlorhydrique, l'acide sulfurique, l'acide nitrique, l'acide perchlorique, l'acide phosphorique ou l'acide trifluorométhanesulfonique. 3) Procédé selon la revendication 1 caractérisé en ce que l'on effectue le ou les traitements acides avec une quantité d'acide exprimée en milliéquivalents correspondant au moins à la capacité d'échange de l'argile. 4) Procédé selon la revendication 1 caractérisé en ce qu'on effectue après acidification un traitement par un alcool choisi parmi le méthanol, l'isopropanol ou par une cétone telle que l'acétone. 5) Procédé selon la revendication I caractérisé en ce que l'on met en contact l'acide itaconique et l'argile en prisence d'un solvant - choisi parmi- les solvants organiques aromatiques éventuellement halogénés et les solvants aliphatiques chlorés. 6) Procédé selon la revendication 5 caractérisé en ce que la quantité de solvant utilisée est telle que le rapport pondéral du solvant à l'acide itaconique est compris entre 20 et 150.